(57)【要約】【課題】各色を一様な濃度で発色し且つ全体として共振周波数帯域の小さいマイクロカプセルトナー及びそれを用いたカラー画像形成装置を提供する。【解決手段】カプセルトナーＴは大径マイクロカプセル４６、保護層７１、発色カプセル７２及びマゼンタ、シアン、イエロー、ブラックの小径マイクロカプセル４７を複数個内包する。夫々の小径マイクロカプセル４７の径の大きさの関係を「ｒ1 ≦ｒ2 ≦ｒ3 ≦ｒ4 」として、それぞれの個数比を「ｒ43／ｒ13：ｒ43／ｒ23：ｒ43／ｒ33：１」とする。また、夫々の半径の大きさにはそれぞれ共通のバラツキ値を持たせる。大径カプセル全体に占める発色剤の割合をｑ％、大径マイクロカプセルの半径をＢｒ、発色カプセルの半径をＨｒ、最小半径ｒ1 の小径マイクロカプセルの個数をｎ、として大径マイクロカプセルを「（ｑ／０．４）×Ｂr3／r13  ≦  ｎ  ≦  Ｈr3／（ｒ13×６．４）」の条件を満たすように構成する。【選択図】  図１７
2004219984.tif 000002
【特許請求の範囲】
【請求項１】
所定の刺激によって破壊可能なカプセル壁で囲繞された複数種の小径マイクロカプセルを支持材に分散内包する大径マイクロカプセルから成り、互いに混合されて発色反応を起こす反応性物質の一方を前記各々の小径マイクロカプセル壁内側に分散し、前記反応性物質の他方を前記各々の小径マイクロカプセル壁外側の前記支持材に分散して成るマイクロカプセルトナーを用いるカラー画像形装置であって
前記小径マイクロカプセルの色の種類を４種類とし、それぞれの色の前記小径マイクロカプセルの径の大きさの関係を
ｒl ≦ｒ2 ≦ｒ3 ≦ｒ4
としたとき、それぞれの色ごとの前記小径マイクロカプセルの個数比が
ｒ43／ｒ13：ｒ43／ｒ23：ｒ43／ｒ33：１
を満たすように構成されている
ことを特徴とするカラー画像形成装置。
【請求項２】
前記小径マイクロカプセルの各反応性物質の発色特性又は画像形成装置本体に設定されている濃度を実現するための前記４種類の色の前記小径マイクロカプセルに係わる係数を夫々ｋl 、ｋ2 、ｋ3 として、それぞれの色ごとの前記小径マイクロカプセルの個数比が
ｋ1 ×ｒ43／ｒ13：ｋ2 ×ｒ43／ｒ23：ｋ3 ×ｒ43／ｒ33：１
を満たすように構成されていることを特徴とする請求項１記載のカラー画像形成装置。
【請求項３】
大径マイクロカプセル内に保護層を介して前記大径マイクロカプセルと同心球の発色カプセルを備え、該発色カプセル内に所定の刺激によって破壊可能なカプセル壁で囲繞された複数種の小径マイクロカプセルを支持材に分散内包し、互いに混合されて発色反応を起こす反応性物質の一方の発色剤を前記各々の小径マイクロカプセル壁内側に分散し、前記反応性物質の他方の顕色剤を前記各々の小径マイクロカプセル壁外側の前記支持材に分散して成るマイクロカプセルトナーを用いるカラー画像形装置であって
前記小径マイクロカプセルの色の種類を４種類、それぞれの色の前記小径マイクロカプセルの径の大きさの関係を「ｒl ≦ｒ2 ≦ｒ3 ≦ｒ4 」、前記大径カプセル全体に占める発色剤の割合を％で示す値をｑ、該大径マイクロカプセルの半径をＢｒ、前記発色カプセルの半径をＨr、最小半径ｒ1 の前記小径マイクロカプセルの個数をｎ、としたとき、前記大径マイクロカプセルは
（ｑ／０．４）×Ｂr3／r13  ≦  ｎ  ≦  Ｈr3／（ｒ13×６．４）
の条件を満たすように構成されていることを特徴とするカラー画像形成装置。
【請求項４】
前記小径マイクロカプセルの色の種類を４種類とし、該４種類の色ごとの前記小径マイクロカプセルの半径にそれぞれ共通のバラツキ値を持たせて構成したことを特徴とする請求項１又は３記載のカラー画像形成装置。
【請求項５】
前記バラツキ値による前記４種類の色ごとの前記小径マイクロカプセルの半径のバラツキの範囲は、径の小さいほうから大きいほうへ、それぞれ０．５〜０．７５μｍ、０．８〜１．１μｍ、１．２〜１．７μｍ、及び１．８〜２．６μｍであることを特徴とする請求項４記載のカラー画像形成装置。
【請求項６】
前記バラツキ値による前記４種類の色ごとの前記小径マイクロカプセルの半径のバラツキの範囲は、径の小さいほうから大きいほうへ、それぞれ０．７〜０．９５μｍ、１．０〜１．３５μｍ、１．４〜１．９μｍ、及び２．０〜２．５μｍであることを特徴とする請求項４記載のカラー画像形成装置。
【請求項７】
前記バラツキ値による前記４種類の色ごとの前記小径マイクロカプセルの半径のバラツキの範囲は、径の小さいほうから大きいほうへ、それぞれ０．４〜０．５μｍ、０．６〜０．８μｍ、１．０〜１．４μｍ、及び１．７〜２．３μｍであることを特徴とする請求項４記載のカラー画像形成装置。
【請求項８】
所定の刺激によって破壊可能なカプセル壁で囲繞された複数種の小径マイクロカプセルを支持材に分散内包する大径マイクロカプセルから成り、互いに混合されて発色反応を起こす反応性物質の一方を前記各々の小径マイクロカプセル壁内側に分散し、前記反応性物質の他方を前記各々の小径マイクロカプセル壁外側の前記支持材に分散して成るマイクロカプセルトナーであって
前記小径マイクロカプセルの色の種類を４種類とし、それぞれの色の前記小径マイクロカプセルの径の大きさの関係を
ｒl ≦ｒ2 ≦ｒ3 ≦ｒ4
としたとき、それぞれの色ごとの前記小径マイクロカプセルの個数比が
ｒ43／ｒ13：ｒ43／ｒ23：ｒ43／ｒ33：１
を満たすように構成されている
ことを特徴とするマイクロカプセルトナー。
【請求項９】
前記小径マイクロカプセルの各反応性物質の発色特性又は画像形成装置本体に設定されている濃度を実現するための前記４種類の色の前記小径マイクロカプセルに係わる係数を夫々ｋl 、ｋ2 、ｋ3 として、それぞれの色ごとの前記小径マイクロカプセルの個数比が
ｋ1 ×ｒ43／ｒ13：ｋ2 ×ｒ43／ｒ23：ｋ3 ×ｒ43／ｒ33：１
を満たすように構成されていることを特徴とする請求項８記載のマイクロカプセルトナー。
【請求項１０】
大径マイクロカプセル内に保護層を介して前記大径マイクロカプセルと同心球の発色カプセルを備え、該発色カプセル内に所定の刺激によって破壊可能なカプセル壁で囲繞された複数種の小径マイクロカプセルを支持材に分散内包し、互いに混合されて発色反応を起こす反応性物質の一方の発色剤を前記各々の小径マイクロカプセル壁内側に分散し、前記反応性物質の他方の顕色剤を前記各々の小径マイクロカプセル壁外側の前記支持材に分散して成るマイクロカプセルトナーであって
前記小径マイクロカプセルの色の種類を４種類、それぞれの色の前記小径マイクロカプセルの径の大きさの関係を「ｒl ≦ｒ2 ≦ｒ3 ≦ｒ4 」、前記大径カプセル全体に占める発色剤の割合を％で示す値をｑ、該大径マイクロカプセルの半径をＢｒ、前記発色カプセルの半径をＨｒ、最小半径ｒ1 の前記小径マイクロカプセルの個数をｎ、としたとき、前記大径マイクロカプセルは
（ｑ／０．４）×Ｂr3／r13  ≦  ｎ  ≦  Ｈr3／（ｒ13×６．４）
の条件を満たすように構成されていることを特徴とするマイクロカプセルトナー。
【請求項１１】
前記小径マイクロカプセルの色の種類を４種類とし、該４種類の色ごとの前記小径マイクロカプセルの半径にそれぞれ共通のバラツキ値を持たせて構成したことを特徴とする請求項８又は１０記載のマイクロカプセルトナー。
【請求項１２】
前記バラツキ値による前記４種類の色ごとの前記小径マイクロカプセルの半径のバラツキの範囲は、径の小さいほうから大きいほうへ、それぞれ０．５〜０．７５μｍ、０．８〜１．１μｍ、１．２〜１．７μｍ、及び１．８〜２．６μｍであることを特徴とする請求項１１記載のマイクロカプセルトナー。
【請求項１３】
前記バラツキ値による前記４種類の色ごとの前記小径マイクロカプセルの半径のバラツキの範囲は、径の小さいほうから大きいほうへ、それぞれ０．７〜０．９５μｍ、１．０〜１．３５μｍ、１．４〜１．９μｍ、及び２．０〜２．５μｍであることを特徴とする請求項１１記載のマイクロカプセルトナー。
【請求項１４】
前記バラツキ値による前記４種類の色ごとの前記小径マイクロカプセルの半径のバラツキの範囲は、径の小さいほうから大きいほうへ、それぞれ０．４〜０．５μｍ、０．６〜０．８μｍ、１．０〜１．４μｍ、及び１．７〜２．３μｍであることを特徴とする請求項１１記載のマイクロカプセルトナー。
【請求項１５】
所定の刺激によって破壊可能なカプセル壁で囲繞された複数種の含気泡小径マイクロカプセルを支持材に分散内包する大径マイクロカプセルから成り、互いに混合されて発色反応を起こす反応性物質の一方を前記各々の含気泡小径マイクロカプセルのカプセル壁内側に分散し、前記反応性物質の他方を前記各々の含気泡小径マイクロカプセルのカプセル壁外側の前記支持材に分散して成るマイクロカプセルトナーであって、
広い粒度分布を持つ前記含気泡小径マイクロカプセルに対し、該含気泡小径マイクロカプセルの構成部材の特性において粒径に依存する関係要素を補正係数として用いる補正式により、広い粒度分布に基づく粒径の違いによってずれた各前記含気泡小径マイクロカプセルの共振周波数を中央値に揃うように補正して前記含気泡小径マイクロカプセルが形成されていることを特徴とするマイクロカプセルトナー。
【請求項１６】
前記補正式による補正は線形補正で行われることを特徴とする請求項１５記載のマイクロカプセルトナー。
【請求項１７】
前記補正式による補正は共振周波数の式から逆算される高次の補正式で行われることを特徴とする請求項１５記載のマイクロカプセルトナー。
【請求項１８】
前記補正式による補正は補正パラメータとしてカプセル膜の弾性パラメータ（Ｓｐ）を用いて行われることを特徴とする請求項１５記載のマイクロカプセルトナー。
【請求項１９】
前記補正式による補正は補正パラメータとしてカプセル膜のヤング率（Ｅ）を用いて行われることを特徴とする請求項１５記載のマイクロカプセルトナー。
【請求項２０】
前記補正式による補正は補正パラメータとしてカプセル膜の膜厚（ｔ）を用いて行われることを特徴とする請求項１５記載のマイクロカプセルトナー。
【請求項２１】
前記補正式による補正は補正パラメ一タとしてカプセル内気泡のガス圧力（Ｐｏ）を用いて行われることを特徴とする請求項１５記載のマイクロカプセルトナー。
【発明の詳細な説明】
【技術分野】
【０００１】
本発明は、カラー画像形成装置及びそれに用いられる１ショット現像・転写に係わるマイクロカプセルトナーに関する。
【背景技術】
【０００２】
近年、パーソナルコンピュータを中心とした情報機器としてのコンピュータの普及に伴って、その周辺機器のひとつとしてプリンタ装置が普及している。このプリンタ装置には各種の方式のカラープリンタが提案されている。特に、電子写真方式、熱転写方式、インクジェット方式の各方式のプリンタ装置は著しい進歩を遂げており、それらで形成されるカラー画像は美麗さや解像度の点でも古くから用いられてきたアナログカメラの銀塩写真に匹敵し、これにとって代わる勢いである。
【０００３】
図３１は、電子写真方式の所謂タンデム方式のカラー画像形成装置の例を示す図である。同図に示すように、タンデム方式のカラー画像形成装置は、マゼンタ（Ｍ）、シアン（Ｃ）、イエロー（Ｙ）、ブラック（Ｋ）の４つの画像形成部１Ｍ、１Ｃ、１Ｙ、１Ｋを有し、各画像形成部１Ｍ、１Ｃ、１Ｙ、１Ｋには、それぞれに対応する現像器２Ｍ、２Ｃ、２Ｙ、２Ｋが配設されている。
【０００４】
記録紙Ｐは、搬送ベルト５の矢印Ａで示す反時計回り方向への循環移動に伴って破線矢印Ｂで示すように搬送される。この間各画像形成部１Ｍ、１Ｃ、１Ｙ、１Ｋの光書込ヘッド３Ｍ、３Ｃ、３Ｙ、３Ｋから対応する感光体ドラム４Ｍ、４Ｃ、４Ｙ、４Ｋに光書込みが行われ、その光書込みによる静電潜像に対して現像器２Ｍ、２Ｃ、２Ｙ、２Ｋによるそれぞれの色のトナー像が現像される。
【０００５】
トナー像が現像された感光体ドラム４Ｍから記録紙Ｐに対してマゼンタ（Ｍ）のトナー像の転写が行われ、以後シアン（Ｃ）、イエロー（Ｙ）、ブラック（Ｋ）の順に各色のトナー像が重ねられて記録紙Ｐへ転写される。その後、熱定着器６によって定着処理が行われ、上記トナー像は記録紙Ｐに熱定着され機外に排出される。（例えば、特許文献１参照。）
一方、上記従来の方式に対し、新規な方式として、外部刺激に応答するマイクロカプセルを含有するトナーやインクを用いて画像形成を行うものが提案されている。
【０００６】
一つは、超音波振動の刺激により破壊可能なカプセル壁で囲続されたマイクロカプセルを用い、このマイクロカプセルの内外に互いに混合されて発色反応を起こす反応性物質を分散させ、色成分情報に対応した所定の超音波刺激を付与することでマイクロカプセルのうちの所定のカプセル壁を破壊し、所定の反応性物質が互いに拡散混合して発色反応を起こさせて印刷処理を行うというもので、より具体的には、例えば、イエロー、マゼンタ、シアン、ブラックを発色する互いに共振周波数の異なる４種の発色用中空粒子を回転する担持体の表面に均一に塗布するとともに帯電させ、超音波振動エネルギーを用いて所定の発色用中空粒子を振動させて発色させると同時に普通紙上に転写して画像形成する方法が提案されている。（例えば、特許文献２参照。）
また、上記の方式に対し、光や熱等の外部刺激に応答するマイクロカプセルを含有するインク層を予めコーティングした専用の記録紙を用い、これに画像情報に対応した光や熱を付与して画像形成を行う装置も提案されている。（例えば、特許文献３参照。）
【特許文献１】特開平９−２８８３９６号公報（［要約］、図１）
【特許文献２】特開平１１−５８８３３号公報（段落［００２２］〜［００４８］、図１〜９）
【特許文献３】特公平６−９６３３８号公報（第２頁右欄第５０行〜第３頁左欄第２３行、図１）
【発明の開示】
【発明が解決しようとする課題】
【０００７】
しかしながら、上記特許文献１のような従来の電子写真方式のカラー画像形成装置は、記録紙Ｐとして普通紙を使用できる点で優れているが、色別に複数のインクやトナーが必要である点で、消耗品の管理が煩雑となる。
また、例えば現像器や画像形成部を複数（例えば、４個）内蔵する必要があり、部品点数が増し、装置も大型化する。そして、これら各色の位置合わせには高い精度が要求されるため、工場での組み立て作業に時間がかかって作業能率の低下要因となる。また、さらに、構造も複雑化し、装置の軽量化の面からも不利である。
【０００８】
また、上記特許文献２の方式において、マイクロカプセルの破壊は各色（例えば、イエロー（Ｙ）、マゼンタ（Ｍ）、シアン（Ｃ）、ブラック（Ｂ））毎に特定周波数の超音波振動を与え、破壊処理を行うが、充分な振動が付与できない場合もある。実際、画像形成装置において破壊するマイクロカプセルは１個ではなく、多数のマイクロカプセルに超音波振動を与えなければならないため、より振動効率のよいマイクロカプセルの構造や材料成分の開発の問題が残されている。
【０００９】
また、上記特許文献３の方式において、マイクロカプセルを含有するインク層を予めコーティングした専用の記録紙を用いる方式のカラー画像形成装置の場合は、基本的に記録紙全面にインクを塗布することから、コストアップの原因になる。また普通紙が使用できないという問題もある。さらに、複数色の印字工程を繰り返すことから、色ずれ管理が難しく、装置の複雑化も避けられない。
【００１０】
本発明の課題は、上記従来の実情に鑑み、所定の刺激により画像情報に応じた所望の色を発色するマイクロカプセルトナー及びその発色したマイクロカプセルトナーを用いて印刷処理を行うカラー画像形成装置を提供することである。
【課題を解決するための手段】
【００１１】
先ず、第１の発明のカラー画像形成装置は、所定の刺激によって破壊可能なカプセル壁で囲繞された複数種の小径マイクロカプセルを支持材に分散内包する大径マイクロカプセルから成り、互いに混合されて発色反応を起こす反応性物質の一方を上記各々の小径マイクロカプセル壁内側に分散し、上記反応性物質の他方を上記各々の小径マイクロカプセル壁外側の上記支持材に分散して成るマイクロカプセルトナーを用いるカラー画像形装置であって、上記小径マイクロカプセルの色の種類を４種類とし、それぞれの色の上記小径マイクロカプセルの径の大きさの関係を「ｒl ≦ｒ2 ≦ｒ3 ≦ｒ4 」としたとき、それぞれの色ごとの上記小径マイクロカプセルの個数比が「ｒ43／ｒ13：ｒ43／ｒ23：ｒ43／ｒ33：１」を満たすように構成されている。
【００１２】
そして、このカラー画像形成装置は、例えば上記小径マイクロカプセルの各反応性物質の発色特性又は画像形成装置本体に設定されている濃度を実現するための上記４種類の色の上記小径マイクロカプセルに係わる係数を夫々ｋl 、ｋ2 、ｋ3 として、それぞれの色ごとの上記小径マイクロカプセルの個数比が「ｋ1 ×ｒ43／ｒ13：ｋ2 ×ｒ43／ｒ23：ｋ3 ×ｒ43／ｒ33：１」を満たすように構成してもよい。
【００１３】
次に、第２の発明のカラー画像形成装置は、大径マイクロカプセル内に保護層を介して上記大径マイクロカプセルと同心球の発色カプセルを備え、該発色カプセル内に所定の刺激によって破壊可能なカプセル壁で囲繞された複数種の小径マイクロカプセルを支持材に分散内包し、互いに混合されて発色反応を起こす反応性物質の一方の発色剤を上記各々の小径マイクロカプセル壁内側に分散し、上記反応性物質の他方の顕色剤を上記各々の小径マイクロカプセル壁外側の上記支持材に分散して成るマイクロカプセルトナーを用いるカラー画像形装置であって、上記小径マイクロカプセルの色の種類を４種類、それぞれの色の上記小径マイクロカプセルの径の大きさの関係を「ｒl ≦ｒ2 ≦ｒ3 ≦ｒ4 」、上記大径カプセル全体に占める発色剤の割合を％で示す値をｑ、該大径マイクロカプセルの半径をＢｒ、上記発色カプセルの半径をＨｒ、最小半径ｒ1 の上記小径マイクロカプセルの個数をｎ、としたとき、上記大径マイクロカプセルは「（ｑ／０．４）×Ｂr3／r13  ≦  ｎ  ≦  Ｈr3／（ｒ13×６．４）」の条件を満たすように構成されている。
【００１４】
そして、上記いずれのカラー画像形成装置も、例えば上記小径マイクロカプセルの色の種類を４種類とし、該４種類の色ごとの上記小径マイクロカプセルの半径にそれぞれ共通のバラツキ値を持たせて構成されている。
上記バラツキ値による上記４種類の色ごとの上記小径マイクロカプセルの半径のバラツキの範囲は、例えば径の小さいほうから大きいほうへ、それぞれ０．５〜０．７５μｍ、０．８〜１．１μｍ、１．２〜１．７μｍ、及び１．８〜２．６μｍであるように構成され、また、例えばそれぞれ０．７〜０．９５μｍ、１．０〜１．３５μｍ、１．４〜１．９μｍ、及び２．０〜２．５μｍであるように構成され、また、例えばそれぞれ０．４〜０．５μｍ、０．６〜０．８μｍ、１．０〜１．４μｍ、及び１．７〜２．３μｍであるように構成される。
【００１５】
また、第３の発明のマイクロカプセルトナーは、所定の刺激によって破壊可能なカプセル壁で囲繞された複数種の小径マイクロカプセルを支持材に分散内包する大径マイクロカプセルから成り、互いに混合されて発色反応を起こす反応性物質の一方を上記各々の小径マイクロカプセル壁内側に分散し、上記反応性物質の他方を上記各々の小径マイクロカプセル壁外側の上記支持材に分散して成るマイクロカプセルトナーであって、上記小径マイクロカプセルの色の種類を４種類とし、それぞれの色の上記小径マイクロカプセルの径の大きさの関係を「ｒl ≦ｒ2 ≦ｒ3 ≦ｒ4 」としたとき、それぞれの色ごとの上記小径マイクロカプセルの個数比が「ｒ43／ｒ13：ｒ43／ｒ23：ｒ43／ｒ33：１」を満たすように構成されている。
【００１６】
また、このマイクロカプセルトナーは、例えば上記小径マイクロカプセルの各反応性物質の発色特性又は画像形成装置本体に設定されている濃度を実現するための上記４種類の色の上記小径マイクロカプセルに係わる係数を夫々ｋl 、ｋ2 、ｋ3 として、それぞれの色ごとの上記小径マイクロカプセルの個数比が「ｋ1 ×ｒ43／ｒ13：ｋ2 ×ｒ43／ｒ23：ｋ3 ×ｒ43／ｒ33：１」を満たすように構成しても良い。
【００１７】
また、第４の発明のマイクロカプセルトナーは、大径マイクロカプセル内に保護層を介して上記大径マイクロカプセルと同心球の発色カプセルを備え、該発色カプセル内に所定の刺激によって破壊可能なカプセル壁で囲繞された複数種の小径マイクロカプセルを支持材に分散内包し、互いに混合されて発色反応を起こす反応性物質の一方の発色剤を上記各々の小径マイクロカプセル壁内側に分散し、上記反応性物質の他方の顕色剤を上記各々の小径マイクロカプセル壁外側の上記支持材に分散して成るマイクロカプセルトナーであって、上記小径マイクロカプセルの色の種類を４種類、それぞれの色の上記小径マイクロカプセルの径の大きさの関係を「ｒl ≦ｒ2 ≦ｒ3 ≦ｒ4 」、上記大径カプセル全体に占める発色剤の割合を％で示す値をｑ、該大径マイクロカプセルの半径をＢｒ、上記発色カプセルの半径をＨｒ、最小半径ｒ1 の上記小径マイクロカプセルの個数をｎ、としたとき、上記大径マイクロカプセルは「（ｑ／０．４）×Ｂr3／r13  ≦  ｎ  ≦  Ｈr3／（ｒ13×６．４）」の条件を満たすように構成されている。
【００１８】
そして、上記いずれのマイクロカプセルトナーも、例えば上記小径マイクロカプセルの色の種類を４種類とし、該４種類の色ごとの上記小径マイクロカプセルの半径にそれぞれ共通のバラツキ値を持たせて構成されている。
上記バラツキ値による上記４種類の色ごとの上記小径マイクロカプセルの半径のバラツキの範囲は、例えば径の小さいほうから大きいほうへ、それぞれ０．５〜０．７５μｍ、０．８〜１．１μｍ、１．２〜１．７μｍ、及び１．８〜２．６μｍであるように構成され、また、例えばそれぞれ０．７〜０．９５μｍ、１．０〜１．３５μｍ、１．４〜１．９μｍ、及び２．０〜２．５μｍであるように構成され、また、例えばそれぞれ０．４〜０．５μｍ、０．６〜０．８μｍ、１．０〜１．４μｍ、及び１．７〜２．３μｍであるように構成される。
【００１９】
更に、第５の発明のマイクロカプセルトナーは、所定の刺激によって破壊可能なカプセル壁で囲繞された複数種の含気泡小径マイクロカプセルを支持材に分散内包する大径マイクロカプセルから成り、互いに混合されて発色反応を起こす反応性物質の一方を上記各々の含気泡小径マイクロカプセルのカプセル壁内側に分散し、上記反応性物質の他方を上記各々の含気泡小径マイクロカプセルのカプセル壁外側の上記支持材に分散して成るマイクロカプセルトナーであって、広い粒度分布を持つ上記含気泡小径マイクロカプセルに対し、該含気泡小径マイクロカプセルの構成部材の特性において粒径に依存する関係要素を補正係数として用いる補正式により、広い粒度分布に基づく粒径の違いによってずれた各上記含気泡小径マイクロカプセルの共振周波数を中央値に揃うように補正して上記含気泡小径マイクロカプセルが形成されるよう構成されている。
【００２０】
そして、上記補正式による補正は、例えば線形補正や共振周波数の式から逆算される高次の補正式で行われ、また、補正パラメータとして、例えばカプセル膜の弾性パラメータ（Ｓｐ）やカプセル膜のヤング率（Ｅ）を用いたり、カプセル膜の膜厚（ｔ）やカプセル内気泡のガス圧力（Ｐｏ）を用いて行われるよう構成される。
【発明の効果】
【００２１】
以上説明したように、本発明によれば、大径マイクロカプセル内の各色の発色濃度が一様になるように径の異なる小径マイクロカプセルの各色ごとの合計体積が同じになるように個数設定するので、画像形成装置本体側ではソフト上で発色濃度の補正を行うことなく、画像データに基づいてそのまま発色処理を行うことが出来て便利である。
【００２２】
また、４つの色の各小径マイクロカプセルの半径の大きさにそれぞれ共通のバラツキ値を持たせて構成するので、４つの色の各小径マイクロカプセルに必要とされる超音波の共振周波数帯域を全体として小さくすることができて超音波出力のエネルギーを可及的に低く抑えることが出来て経済的である。
【００２３】
同様に、４つの色の各小径マイクロカプセルの半径の大きさにそれぞれ共通のバラツキ値を持たせて構成するので、４つの小径マイクロカプセルに対する４つの共振周波数のうち、径の最小な小径マイクロカプセルに対する最大共振周波数の周波数を可及的に低くすることができ、この点でも、超音波出力のエネルギーを可及的に低く抑えることが出来て経済的である。
【００２４】
また、本発明によれば、カプセル膜の膜応力に粒径との依存性を持たせるよう構成するので、粒径に依存した共振周波数のばらつきを狭い範囲に抑え込み、これによって鋭敏な共振性を得ることにより、発色不全やクロストークを防止することが出来る。
【発明を実施するための最良の形態】
【００２５】
以下、本発明の実施の形態を図面を参照しながら説明する。
【実施例１】
【００２６】
図１は、第１の実施の形態としてのカラー画像形成装置の全体構成図である。なお、同図に示すカラー画像形成装置１５は、例えばピアツーピア（peer to peer）で接続されたパーソナルコンピュータのホスト機器側に接続されたプリンタ装置またはＬＡＮ（ローカルエリアネットワーク）に接続されたプリンタ装置であってもよい。
【００２７】
図１に示すカラー画像形成装置１５は、画像形成部１６、給紙部１７、用紙搬送部１８、電源及び制御部１９で構成されている。画像形成部１６は感光体ドラム２１、光書込ヘッド２２、カプセルトナーホッパ２３、超音波ラインヘッド２４等で構成されている。
給紙部１７は、給紙カセット２５及び給紙コロ２６で構成され、給紙カセット２５に収納された記録紙Ｐは、給紙コロ２６の１回転ごとに、給紙カセット２５から搬出され、用紙搬送部１８に送られる。用紙搬送部１８は給紙カセット２５から搬出された記録紙Ｐをガイド板に沿って搬送し、この記録紙Ｐには転写部２７において後述するトナー画像が転写される。トナー画像を転写された記録紙Ｐは、定着器２８でトナー画像を紙面に熱定着され、排紙ローラ２９によって用紙スタッカ３１上に排出される。
【００２８】
また、電源及び制御部１９は上記画像形成部１６等に電源を供給する電源部３２、及び上記光書込ヘッド２２に供給する光書込データを生成し、超音波ラインヘッド２４に供給する画像データを生成する制御部（制御回路）３３で構成されている。尚、制御部３３の具体的な制御回路の構成については後述する。
【００２９】
図２は、上記画像形成部１６の拡大図である。画像形成部１６は上記のように、感光体ドラム２１、光書込ヘッド２２、カプセルトナーホッパ２３、超音波ラインヘッド２４を要部として構成されている。感光体ドラム２１の近傍には、帯電ローラ３４、前述の光書込ヘッド２２、カプセルトナー現像ローラ３５、転写ローラ３６、クリーナ３７が配設されている。
【００３０】
上記のカプセルトナーホッパ２３内にはマイクロカプセルトナーＴ（以下、単にカプセルトナーＴという）が収容され、このカプセルトナーＴに埋没するように攪拌部材３８が回動可能に設置され、さらに最下部には、カプセルトナー現像ローラ３５に当接してカプセルトナー供給ローラ３９が設置されている。
【００３１】
攪拌部材３８は、カプセルトナーＴを攪拌し、摩擦帯電によってマイナス（−）の電荷をカプセルトナーＴに付与する。カプセルトナー供給ローラ３９は、そのマイナス電荷を付与されたカプセルトナーＴをカプセルトナー現像ローラ３５に供給する。
光書込ヘッド２２には前述の制御部（制御回路）３３から光書込みデータが供給され、感光体ドラム２１の感光面に光書込みを行う。感光体ドラム２１の感光面には予め帯電ローラ３４によって一様な電荷が付与され、光書込ヘッド２２からの光書込みによって静電潜像が形成される。この静電潜像はカプセルトナー現像ローラ３５によって現像され、静電潜像に後述するカプセルトナーＴを静電付着させ、転写ローラ３６直上の位置に運ぶ。
【００３２】
感光体ドラム２１と転写ローラ３６間には、中間転写ベルト４１が位置している。中間転写ベルト４１は感光体ドラム２１と転写ローラ３６間を挟持搬送される。感光体ドラム２１に静電付着したカプセルトナーＴは、転写ローラ３６との間で作用する電界によって中間転写ベルト４１側に吸着される。尚、中間転写ベルト４１は矢印Ｃ方向に循環移動している。この中間転写ベルト４１に吸着したカプセルトナーＴは、中間転写ベルト４１の循環移動に伴って超音波ラインヘッド２４の直下に到達する。
【００３３】
超音波ラインヘッド２４には制御部（制御回路）３３から画像データが供給され、超音波ラインヘッド２４を収容する収容ローラ４２と対向ローラ４３間を移動するカプセルトナーＴに超音波照射を行う。この時、中間転写ベルト４１に吸着したカプセルトナーＴに内包される微細カプセルの壁が破壊され、内部の反応性物質によって発色反応が起こり、カプセルトナーＴが発色してカラートナー像が中間転写ベルト４１上に現像される。
【００３４】
上記のようにして発色してカラートナー像を形成している発色済みのカプセルトナーは、転写部２７において転写ローラ４４により記録紙Ｐに転写される。また、記録紙Ｐに転写された発色済みカプセルトナーは前述のように定着器２８において熱定着処理が施され、排紙ローラ２９によって排紙スタッカ３１上に排出される。上記の転写後に中間転写ベルト４１に残留するカプセルトナーはベルトクリーナ４５によって除去される。
【００３５】
図３は上記カプセルトナーＴの構造を示す図である。同図に示すように、カプセルトナーＴは大径マイクロカプセル４６内にマゼンタ（Ｍ）、シアン（Ｃ）、イエロー（Ｙ）、ブラック（Ｋ）の４種類の小径マイクロカプセル４７Ｍ、４７Ｃ、４７Ｙ、４７Ｋを内包した構成であり、各小径マイクロカプセル４７Ｍ、４７Ｃ、４７Ｙ、４７Ｋには小径カプセル壁４８が形成されている。
【００３６】
また、上記小径マイクロカプセル４７Ｍ、４７Ｃ、４７Ｙ、４７Ｋは、大径マイクロカプセル４６内に封入されたジェル状の保持層４９中にランダムに分散している。尚、同図に示す小径マイクロカプセル４７´は発色した小径マイクロカプセルを示している。
上記の大径マイクロカプセル４６の直径は５μｍ〜１０μｍで構成され、例えば１個の大径マイクロカプセル４６内に小径マイクロカプセル４７Ｍ、４７Ｃ、４７Ｙ、および４７Ｋがそれぞれ１０個程度収容されている。小径マイクロカプセル４７Ｍ、４７Ｃ、４７Ｙ、４７Ｋの直径は、例えば０．５μｍ〜２μｍ程度である。
【００３７】
図４は、上記小径マイクロカプセル４７Ｍ、４７Ｃ、４７Ｙ、４７Ｋの構造を説明する図である。小径マイクロカプセル４７Ｍ、４７Ｃ、４７Ｙ、４７Ｋは、小径カプセル壁４８で覆われ、発色剤５０を内包し、小径カプセル壁４８の外側を顕色剤５１が覆っている。そして、これら小径マイクロカプセル４７Ｍ、４７Ｃ、４７Ｙ、４７Ｋの小径カプセル壁４８の直径及び厚さはそれぞれ異っている。すなわち、小径マイクロカプセル４７Ｍ、４７Ｃ、４７Ｙ、４７Ｋは、それぞれその直径と、小径カプセル壁４８の厚さが異なり、このように構成することによって小径カプセル壁４８を破壊する共振周波数を異ならせ、各小径マイクロカプセル毎に異なる共振周波数で破壊できる構造とするものである。
【００３８】
また、上記各小径マイクロカプセルの直径と厚さに加え、材質を変えることによって破壊の共振周波数も可変でき、材質を超音波の照射する共振周波数の設定要素に加えることによってより詳細な共振周波数の設定が可能となる。
例えば、小径マイクロカプセルの直径が大きくなれば超音波の共振周波数は低い方向に移行し、小径カプセル壁４８の厚さが厚くなれば共振周波数は高い方向に移行する。また、小径カプセル壁４８の壁の材質が硬くなれば、共振周波数は高い方向に移行する。したがって、上記各要素に対応して各小径マイクロカプセル４７Ｍ、４７Ｃ、４７Ｙ、４７Ｋはそれぞれ共振周波数が異なるように設計されている。
【００３９】
また、各小径マイクロカプセル４７Ｍ、４７Ｃ、４７Ｙ、４７Ｋの発色割合は、照射される超音波のエネルギー量によって可変可能である。したがって、マゼンタ（Ｍ）、シアン（Ｃ）、イエロー（Ｙ）の発色割合を制御し、自由な中間調を実現することができる。
図５は、前述の電源及び制御部１９の制御部３３の制御回路の構成を説明する図である。制御部（制御回路）３３はインターフェース（Ｉ／Ｆ）５２、印字制御部５３、ＣＰＵ５４、ＲＡＭ５５、ＲＯＭ５６で構成される。インターフェース（Ｉ／Ｆ）５２には、ＲＧＢ（Ｒ（赤）、Ｇ（緑）、Ｂ（青））入力５７からビデオデータが供給され、ＣＰＵ５４には、操作パネル５８から操作信号が入力する。
【００４０】
インターフェース（Ｉ／Ｆ）５２は、例えばホスト機器であるパーソナルコンピュータから供給されるビデオデータ（ＲＧＢ信号）をＣＭＹＫ値に変換する多値化処理を行う。この場合、インターフェース（Ｉ／Ｆ）５２には予めデバイスに対応する色変換テーブルが登録されており、インターフェース（Ｉ／Ｆ）５２は、その色変換テーブルを参照しながらＲＧＢ信号をＣＭＹＫ値に変換する。
【００４１】
ＣＰＵ５４は、ＲＯＭ５６に記憶するプログラムに基づいて処理を行い、操作パネル５８から入力する操作信号に従って印刷処理を実行する。
尚、ＲＡＭ５５はＣＰＵ５４による制御処理の際、ワークエリアとして使用され、複数のレジスタで構成されている。
【００４２】
ＣＰＵ５４は、上記インターフェース（Ｉ／Ｆ）５２、及び印字制御部５３内のプリンタコントローラに制御信号を送り、印刷データの作成処理を行う。また、印字制御部５３は、プリンタコントローラ５９及び印字部６０で構成されている。
図６は、上記印字制御部５３の具体的な回路ブロックを示す図である。同図において、プリンタコントローラ５９は主走査/副走査制御回路６０、論理和回路６２、発振回路６３、マゼンタ発色制御回路６４Ｍ、シアン発色制御回路６４Ｃ、イエロー発色制御回路６４Ｙ、ブラック発色制御回路６４Ｋで構成されている。一方、印字部６０は前述の光書込ヘッド２２及び超音波ラインヘッド２４で構成されている。
【００４３】
前述のように、インターフェース（Ｉ/Ｆ）５２によってＣＭＹＫ値に変換された画像データは、更にインターフェース（Ｉ/Ｆ）５２からマゼンタ（Ｍ）、シアン（Ｃ）、イエロー（Ｙ）、ブラック（Ｋ）の画素データとして論理和回路６２に出力される。ここで、論理和回路６２はＣＭＹＫの論理和を計算し、光書込ヘッド２２に出力する。
【００４４】
すなわち、ＣＭＹＫの全ての画素データを含む論理和のデータを光書込ヘッド２２に出力し、前述の感光体ドラム２１に光書込みを行う。したがって、前述の感光体ドラム２１の周面にはＣＭＹＫの全ての画素データを含む論理和データに基づく静電潜像が形成される。尚、主走査/副走査制御回路６０から論理和回路６２に主走査制御信号、及び副走査制御信号が供給され、光書込ヘッド２２に論理和データを供給する際、主走査方向制御及び副走査方向制御に使用される。
【００４５】
また、ＣＭＹＫの画素データは対応するマゼンタ発色制御回路６４Ｍ〜ブラック発色制御回路６４Ｋにも供給され、発振回路６３から出力される発振信号ｆｍ、ｆｃ、ｆｙ、ｆｋに同期して超音波ラインヘッド２４に出力される。すなわち、マゼンタ（Ｍ）、シアン（Ｃ）、イエロー（Ｙ）、ブラック（Ｋ）のそれぞれに対応する発色データが超音波ラインヘッド２４に供給され、前述の中間転写ベルト４１上に吸着するカプセルトナーＴに対応する周波数（後述する共振周波数）の超音波が照射される。したがって、照射される超音波に共振する波動を受けたカプセルトナーＴ内の小径マイクロカプセルは破壊され、発色する。この場合、マゼンタ発色制御回路６４Ｍから出力される発色信号の周波数ｆが異なる為、超音波を受けたカプセルトナーＴは、対応する色の小径マイクロカプセル４７Ｍ、４７Ｃ、４７Ｙ、４７Ｋの小径カプセル壁４８のみが破壊される。このメカニズムは、小径マイクロカプセル４７Ｍ、４７Ｃ、４７Ｙ、４７Ｋの外殻径がそれぞれ異なり、破壊する共振周波数が小径マイクロカプセル４７Ｍ、４７Ｃ、４７Ｙ、４７Ｋによって異なる為である。
【００４６】
例えば、マゼンタ発色制御回路６４Ｍから出力された発色信号ｆｍはカプセルトナーＴ内の小径マイクロカプセル４７Ｍの小径カプセル壁４８のみを破壊し、マゼンタ（Ｍ）色の発色を行う。また、シアン発色制御回路６４Ｃから出力された発色信号ｆｃは小径マイクロカプセル４７Ｃの小径カプセル壁４８のみを破壊し、シアン（Ｃ）色の発色を行う。さらに、イエロー（Ｙ）及びブラック（Ｋ）についても同様であり、イエロー発色制御回路６４Ｙ、ブラック発色制御回路６４Ｋから出力される発色信号ｆｙ、ｆｋは、小径カプセル４７Ｙ又は４７Ｋの小径カプセル壁４８のみを破壊し、イエロー（Ｙ）、又はブラック（Ｋ）の発色を行う。
【００４７】
以上の構成において、以下に本例の処理動作を説明する。
先ず、カプセルトナーホッパ２３内にカプセルトナーＴが収納された状態において、感光体ドラム２１が回転し、前述の制御部（制御回路）３３から光書込み信号が光書込ヘッド２２に供給されると、感光体ドラム２１に対して前述の論理和データに基づく光書込みが行われる。感光体ドラム２１の感光面には帯電ローラ３４によって予め一様な電荷が付与され、光書込みが行われた感光面には静電潜像が形成されている。この静電潜像は前述のように論理和データに基づく、Ｍ、Ｃ、Ｙ、Ｋ全ての画像データをオア加算したものであり、この静電潜像はカプセルトナー現像ローラ３５によって現像される。
【００４８】
図７は、上記の現像処理、及び以後の処理を模式的に示す図である。カプセルトナーホッパ２３に収容されたカプセルトナーＴは、前述の攪拌部材３８によって攪拌され、前述のように摩擦帯電によりマイナス（−）の電荷が付与されている。また、カプセルトナー現像ローラ３５には所定のバイアス電圧が印加され、カプセルトナーＴはカプセルトナー現像ローラ３５の周面に薄く静電付着している。この状態において、感光体ドラム２１とカプセルトナー現像ローラ３５は互いに摺擦し、カプセルトナー現像ローラ３５に付着していたカプセルトナーＴは静電潜像が形成されていた感光面に静電付着する。
【００４９】
このようにして感光面に静電付着したカプセルトナーＴは、感光体ドラム２１の回転に従って転写部に運ばれ、転写ローラ３６によって中間転写ベルト４１に転写される。この場合、転写ローラ３６に＋（プラス）のバイアス電圧を印加することによって、マイナス（−）のカプセルトナーＴは中間転写ベルト４１に電界付着する。その後、中間転写ベルト４７に付着したカプセルトナーＴは、発色部に配置されている超音波ラインヘッド２４によって超音波照射を受け、選択的に発色する。
【００５０】
図８(a),(b),(c) は、上記のカプセルトナーＴが超音波ラインヘッド２４によって超音波照射を受けて選択的に発色する原理を説明する図である。
図８(a) は、上記の発色部においてカプセルトナーＴが超音波照射を受けている状態を示す図である。ここで、矢印ＤはカプセルトナーＴの層厚を示し、破線Ｓは超音波（収束超音波）を示し、矢印ｄは超音波の収束解像度（例えば、１画素）を示している。
【００５１】
前述のように、カプセルトナーＴは大径カプセル４６内にマゼンタ（Ｍ）、シアン（Ｃ）、イエロー（Ｙ）、ブラック（Ｋ）の４種類の小径マイクロカプセル４７Ｍ、４７Ｃ、４７Ｙ、４７Ｋが内包されており、共振周波数の超音波を受けた小径マイクロカプセルの小径カプセル壁４８が破壊され、内部の発色剤５０が顕色剤５１と混合して反応し、発色する。
【００５２】
例えば、同図(b) は、超音波ラインヘッド２４から単一の共振周波数の超音波ＳがカプセルトナーＴに照射されている状態を示している。この場合は、この共振周波数で振動する小径マイクロカプセルのみが破壊されて発色する。また、同図(c) は超音波ラインヘッド２４から２つの共振周波数の超音波Ｓ１、Ｓ２がカプセルトナーＴに照射される状態を示している。この場合は、これらの共振周波数Ｓ１、又はＳ２で振動する小径カプセルが破壊されてそれぞれ発色する。
【００５３】
例えば、小径マイクロカプセル４７Ｍの小径カプセル壁４８のみが破壊されると、マゼンタ（Ｍ）色が発色する。また、小径マイクロカプセル４７Ｃの小径カプセル壁４８のみが破壊されるとシアン（Ｃ）色が発色する。また、小径マイクロカプセル４７Ｍの小径カプセル壁４８と小径マイクロカプセル４７Ｃの小径カプセル壁４８が破壊されると、赤色が発色し、小径マイクロカプセル４７Ｃの小径カプセル壁４８と小径マイクロカプセル４７Ｙの小径カプセル壁４８が破壊されると、青色が発色する。
【００５４】
図９は、超音波ラインヘッド２４によって超音波発振が行われる際のタイムチャートを示す図である。先ず、前述の主走査/副走査制御回路６１から主走査同期信号が出力されると（図９に示すａのタイミング）、最初のストローブ信号（図９に示す（１））が供給され、この時超音波ラインヘッド２４に供給されている画像データ（１）に従った超音波出力が行われる。最初は階調１のマゼンタ（Ｍ）の画像データに従った超音波出力が行われる（同図に示すｂのタイミング）。次に、同様にして、シアン（Ｃ）、イエロー（Ｙ）、ブラック（Ｋ）についても階調１の画像データに従った超音波出力が行われる（同図に示すｃ〜ｅのタイミング）。
【００５５】
次に、階調２の画像データに従った超音波出力が行われ、マゼンタ（Ｍ）、シアン（Ｃ）、イエロー（Ｙ）、ブラック（Ｋ）の画像データに従った超音波照射が前述のカプセルトナーＴに対して行われる（同図に示すｆ〜ｉのタイミング）。以下、同様にして階調３、階調４についても、マゼンタ（Ｍ）、シアン（Ｃ）、イエロー（Ｙ）、ブラック（Ｋ）の画像データに従った超音波出力がカプセルトナーＴに対して行われる。
【００５６】
このようにして超音波ラインヘッド２４からの超音波放射を受け、印刷データに従って発色したカプセルトナーＴは中間転写ベルト４１に吸着されながら前述の転写部２７（転写ローラ４４）の位置まで移動し、記録紙Ｐに転写される。
その後、発色済みマイクロカプセルトナーは前述のように定着器２８に送られ、熱定着処理が行われる。尚、定着器２８は少なくとも熱ローラと圧接ローラとを備えている。定着器２８は、熱ローラと圧接ローラとで記録紙Ｐを挟持搬送しながら熱と圧力で発色済みマイクロトナーを溶融し、記録紙Ｐに熱定着させる。
【００５７】
以上のように、大径マイクロカプセル４６内にマゼンタ（Ｍ）、シアン（Ｃ）、イエロー（Ｙ）、ブラック（Ｋ）の４種類の小径マイクロカプセル４７Ｍ、４７Ｃ、４７Ｙ、４７Ｋが内包されたカプセルトナーＴを現像剤として使用し、印刷データに基づいて超音波ラインヘッド２４から超音波を照射し、選択的に小径マイクロカプセル４７Ｍ、４７Ｃ、４７Ｙ、４７Ｋの小径カプセル壁４８を破壊し、内部の発色剤５０と顕色剤５１を反応させて発色し、記録紙Ｐにカラー画像を印刷することができる。
【００５８】
したがって、上記のように構成することにより、従来のプリンタ装置に比べて装置を小型化することができ、イエロー（Ｙ）、マゼンタ（Ｍ）、シアン（Ｃ）、ブラック（Ｂ）の各色毎の印字位置の調整も不要になる。
また、カプセルトナーＴの補給も、単一のカプセルトナーホッパ２３に対して行えばよく、例えば使い捨てタイプの現像器ユニット（トナーユニット）を使用する場合には、１つのユニットのみの交換で済む。
【００５９】
尚、上記の説明では、超音波ラインヘッド２４を中間転写ベルト４１を挟んでカプセルトナーＴの付着面に対して反対面側に設置したが、超音波ラインヘッド２４を配設する位置はこれに限るものではない。
図１０(a),(b),(c) は、超音波ラインヘッド２４の配設位置の種々の例を示す図である。同図(a) は超音波ラインヘッド２４をカプセルトナーＴの付着面側に配置する構成を示している。同図(b) は超音波ラインヘッド２４を感光体ドラム２１の感光面近傍に設け、カプセルトナーＴが感光面に静電付着した状態で超音波照射を行うようにした構成を示している。そして、同図(c) は感光体ドラム２１の内周に接する位置に超音波ラインヘッド２４を設けた構成を示している。
【００６０】
図１１は、上記の超音波ラインヘッド２４の外観斜視図である。同図に示す超音波ラインヘッド２４は、その長手方向が主走査方向であり、短手方向が副走査方向である。そして主走査方向に後述する超音波素子が形成されている。以下、これについて具体的に説明する。
【００６１】
図１２(a) は、超音波ラインヘッド２４の上面図であり、同図(b) は後述する個別印加電極の上面図、同図(c) は同図(b) のＤ−Ｄ´矢視断面図、同図(d) は同図(c) のＥ−Ｅ´矢視断面図である。本例で説明した超音波ラインヘッド２４は、同図(c),(d) に示すように、担持体６５内に５層の部材を積層して構成され、最下層（第５層）には共通電極（アース）６６−５が配設され、第４層には圧電素子である超音波素子６６−４が配設され、第３層には主走査方向に短冊状に並んだ個別印加電極６６−３が配設され、第２層には超音波素子６６−４と超音波伝搬媒体との音響インピーダンスの差を軽減する為の音響インピーダンス整合層６６−２が配設され、更に第１層には音響レンズ６６−１が配設されている。
【００６２】
超音波素子６６−４には個別印加電極６６−３と共通電極（アース）６６−５が接続され、個別印加電極４６−３にはそれぞれ個別配線６６−３−１が接続されて、前述の超音波出力信号が供給される。超音波素子６６−４は上記信号が印加されると歪みを生じ、所定の周波数で超音波振動が励起される。
【００６３】
超音波素子６６−４で励起された超音波振動は音響インピーダンス整合層６６−２を通して音響レンズ６６−１で屈折され、指定位置（指定距離）に集束する。尚、音響インピーダンス整合層６６−２は上記のように、超音波素子６６−４と超音波伝搬媒体との音響インピーダンスの差を軽減する機能を有している。
【００６４】
ここで、上記指定位置に画素サイズの超音波ビームを集束させる為には超音波素子６６−４を微細なサイズに加工することが困難であることと前述の小径カプセル壁４８を破壊する為に必要な音圧を１個の超音波素子６６−４で得ることが困難であることから、主走査方向及び副走査方向に複数からなる超音波素子６６−４の超音波ビームを集束させることによって指定位置に画素サイズの超音波ビームを集束させるようにする。
【００６５】
図１３は主走査方向（Ｘ方向）に配設された超音波素子６６−４と、超音波素子６６−４から出力される超音波の集束位置の関係を示す図である。尚、同図において説明上、超音波素子６６−４には紙面の左側から素子番号１、２、３、・・・が付与されている。また、同図に示す集束位置には、画素番号（例えば、１〜７１６８）が付与されている。尚、上記集束位置は、例えば図７の中間転写ベルト４１上にカプセルトナーＴが静電付着してベルト裏面から超音波ラインヘッド２４が対峙している位置である。また、この位置は、図１０(a),(b),(c) において静電付着したカプセルトナーＴが超音波ラインヘッド２４と対峙する位置であり、さらには、カプセルトナーＴが静電付着した記録紙Ｐ上の位置の場合もある。
【００６６】
図１４は、上記超音波素子６６−４の配設構成の一部を拡大して示す図であり、例えば超音波素子「１」〜「６」までを拡大して示している。互いに隣り合う超音波素子６６−４は間隔ｄを有して配設されており、同時にｍ個の超音波素子６６−４を時間遅延させながら駆動する。例えば、同図に示すＡ点について考えると、同時にｍ個（例えば５個）の超音波素子６６−４を時間遅延させて５個の超音波素子６６−４の中心（Ａ点）に強力な超音波をあてる。例えば、「１」の超音波素子６６−４とＡ点の距離、「２」の超音波素子６６−４とＡ点の距離、「３」の超音波素子６６−４とＡ点の距離は少しずつ異なり、この距離差と超音波の伝搬速度から各超音波素子６６−４の出力タイミングをずらし、所定のタイミングで超音波出力を行う。このように制御することにより、同時にＡ点に強力な超音波を照射することができる。
【００６７】
また、上記Ａ点に限らず超音波素子６６−４からの超音波出力のタイミングを調整することによって、超音波素子６６−４の配設ピッチより狭い位置（例えば、１/２ｄの位置、Ｂ点）に複数（同図の例では６個）の超音波素子６６−４から出力された超音波ビームを集束させることもできる。したがって、例えば１画素間隔で（ピッチｄで）超音波ビームの集束位置を主走査方向にずらして制御することによって、１画素間隔で前述のカプセルトナーＴに対して強力な超音波ビームを集束することができ、小径カプセル壁４８を破壊して所望の色の発色を１画素間隔で行うことができる。
【００６８】
尚、本例ではマゼンタ（Ｍ）、シアン（Ｃ）、イエロー（Ｙ）、ブラック（Ｋ）の４色の小径マイクロカプセル４７Ｍ、４７Ｃ、４７Ｙ、４７Ｋを使用するので、上記構成の超音波ラインヘッド２４は各色毎に必要になる。
また、副走査方向については、上記音響レンズ６６−１の屈折を利用して超音波ビームの集束サイズを小さくすることができる。したがって、副走査方向に集束画素サイズを小さく構成することによって、より解像度の高い画像を形成することが可能となる。例えば、画素サイズを１/４とすることによって超音波ビームを１画素に対して４回供給することができ、４階調の色制御が可能となる。
【００６９】
このような４階調の色制御は、図９のタイムチャートで説明したものであり、この４階調制御は、上記構成の超音波ラインヘッド２４を使用することによって可能となる。尚、階調制御は、４階調制御に限る必要はなく、特には図示しないが、例えば２階調制御や８階調制御等の他の階調制御を行う構成とすることもできる。
【００７０】
尚、上述の説明では乾燥現像として説明しているが、液体現像としても良いことは勿論である。
いずれにしても、所定の刺激により画像情報に応じた所望の色を発色する大径マイクロカプセルから成るトナー粒子を用いる構成とその処理方法により、１ショットで画像の現像・転写を行う小型で軽量な構成のカラー画像形成装置を提供することが可能となる。
【００７１】
図１５は、カプセルトナーＴの上記とはやや異なる構成を示す図である。本例のカプセルトナーＴの構成においては、今まで説明したカプセルトナーＴの構成と基本的に同じであるが、本例では、顕色剤５１がいままでのように各小径マイクロカプセル４７Ｍ、４７Ｃ、４７Ｙ、４７Ｋの周面に位置するのではなく、図１５に示すように、保持層４９内に混入されている。このように構成することにより、カプセルトナーＴの製造を簡単にすることができる。
【００７２】
尚、この場合大径マイクロカプセル４６の直径、及び小径マイクロカプセル４７Ｍ、４７Ｃ、４７Ｙ、４７Ｋの直径は前述の第１の実施例と同じであり、小径マイクロカプセル４７Ｍ、４７Ｃ、４７Ｙ、４７Ｋはそれぞれその直径と、小径カプセル壁４８の厚さ、材質又は径の大きさによって共振周波数の設定は各小径マイクロカプセル４７Ｍ、４７Ｃ、４７Ｙ、４７Ｋ毎に可能であり、選択的に小径マイクロカプセル４７Ｍ、４７Ｃ、４７Ｙ、４７Ｋを破壊して、画像データに従った発色を行うことができる。
【００７３】
図１６は、カプセルトナーＴの上記とは更に異なる構成を示す図である。本例は小径マイクロカプセル４７Ｍ、４７Ｃ、４７Ｙ、４７Ｋの構成は、図１６に示すように、小径マイクロカプセル（例えば、小径マイクロカプセル４７Ｍ）は、小径カプセル壁４８の内側に発色剤５０が内包され、外側に顕色剤５１が位置する。さらに、小径カプセル壁４８の内部には、殻６８に内包された気泡６９が封入された含気泡小径マイクロカプセルの構造を有している。
【００７４】
このように小径マイクロカプセルの構造を気泡６９を内包した含気泡構造とすると、気泡６９周囲の音響インピーダンスを変化させることができる。具体的には、気泡６９の直径と気泡６９を包む殻６８の材質と厚さによって音響インピーダンスは変化し、上記要素を組み合わすことによって、共振周波数を可変することができる。
【００７５】
例えば、気泡６９を内包する場合、前述の小径カプセル壁４８の直径、厚さ、材質によって設定された共振周波数は、気泡６９の半径や殻６８の材質と厚さによって大きく左右される。したがって、例えば小径マイクロカプセル４７Ｍ、４７Ｃ、４７Ｙ、４７Ｋ毎に気泡６９のサイズ半径等を変えることによって、共振周波数を大きく変えることができる。
【００７６】
このように構成することにより、小径マイクロカプセル４７Ｍ、４７Ｃ、４７Ｙ、４７Ｋの発色の自由度が増し、共振周波数の選択の幅も拡大することになる。
尚、上記気泡６９を内包する含気泡小径マイクロカプセルはマゼンタ（Ｍ）、シアン（Ｃ）、イエロー（Ｙ）、ブラック（Ｋ）全てにおいて可能であり、３種類の小径マイクロカプセル４７Ｍ、４７Ｃ、４７Ｙを使用する場合、又は２種類の小径マイクロカプセル４７Ｍと４７Ｃ、４７Ｙと４７Ｋを使用する場合においても適用可能である。
【００７７】
また、図１６に示す含気泡小径マイクロカプセル４７Ｍ、４７Ｃ、４７Ｙ、４７Ｋの例では気泡６９に殻６８が形成されているが、殻６８を形成しない構成としてもよい。
【実施例２】
【００７８】
次に、上述した第１の実施の形態において小径マイクロカプセル４７（４７Ｍ、４７Ｃ、４７Ｙ、４７Ｋ）に種々なる変形例を踏まえたうえで、第２の実施の形態について説明する。
上述したカラー画像形成装置において、超音波を受けたカプセルトナーＴは、受けた超音波に対応する色の小径マイクロカプセル４７（４７Ｍ、４７Ｃ、４７Ｙ、４７Ｋ）の小径カプセル壁４８のみが破壊される。このメカニズムは、小径マイクロカプセル４７の外殻径がそれぞれ異なり、破壊する共振周波数が小径マイクロカプセル４７によって異なる為であることは前述した。すなわち小径マイクロカプセルの厚みや材質が同一である場合に直径が大きくなれば超音波の共振周波数は低い方向に移行し、小径カプセル壁４８の厚さが厚くなれば共振周波数は高い方向に移行することは前述した。
【００７９】
したがって、大径マイクロカプセル内の各色毎の小径マイクロカプセルの個数を同数にした場合、径が同一であれば体積も同一であるから各色同様の濃度が得られるが、各色毎の小径マイクロカプセルの厚みや材質が同一である場合に径も同一であると、１種類の破壊共振周波数で全ての色が発色してしまうから、それぞれ径を異ならせて、その異なる径に対応する破壊共振周波数で所望の色を個別に発色させるようにしなければならない。
【００８０】
その場合、径が異なる小径マイクロカプセルの各色の個数が同数であると色毎に濃度に差が生じる。そうすると、発色させる色ごとに濃度差を補正するためのソフト上の制御が必要になってくる。これでは面倒であるので、大径マイクロカプセル内の各色毎の小径マイクロカプセルの径を異ならせた上で且つ濃度が同一になるようにする必要がある。
【００８１】
そして、その場合、大径マイクロカプセル内全体としては、各色の濃度を確保するために発色剤の量を増やそうとすれば顕色剤の量が減り、顕色剤の充分な量を確保しようとすると発色剤の量が減少してしまうという問題がある。したがって、本例では、大径マイクロカプセル内の小径マイクロカプセル毎の適正な個数を設定して発色剤の量が各色一定になるようにする。
【００８２】
図１７は、第２の実施形態に係わるカプセルトナーＴの構成を模式的に示す図である。同図に示すように、カプセルトナーＴの大径マイクロカプセル４６は、保護層７１を介して発色カプセル７２を内包し、発色カプセル７２には、マゼンタ、シアン、イエロー、ブラックの小径マイクロカプセル４７が、それぞれ複数個内包されている。また、小径マイクロカプセル４７は気泡７３を内包している。
【００８３】
尚、図１７では、小径マイクロカプセル４７を説明の便宜上各色１個ずつしか示していないが実際は複数個存在している。また、保護層７１は、外部からの紫外線を吸収したり、発色カプセル７２が外圧により破壊されることから保護している。
ここで、大径マイクロカプセル内で各色ごとに同じ濃度の発色を確保するためには、各色の発色剤の量を均等にする必要がある。つまり、色ごとの小径マイクロカプセル４７の体積の合計が同じであれば、各小径マイクロカプセル４７の半径が異なっていても発色剤の量は均等化する。
【００８４】
ここで、マゼンタの発色剤を内包している小径マイクロカプセル４７Ｍの半径をｒl 、シアンの小径マイクロカプセル４７Ｃの半径をｒ2 、イエローの小径マイクロカプセル４７Ｙの半径をｒ3 、ブラックの小径マイクロカプセル４７Ｋの半径をｒ4 とする。そして、それぞれの小径マイクロカプセル４７に内包する気泡７３の充填率は例えば６０％とする。そして仮に径の大きさの関係を
ｒl ≦ｒ2 ≦ｒ3 ≦ｒ4
とすると、それぞれの大径マイクロカプセル４６内の個数比
マゼンタ：シアン：イエロー：ブラック
が
ｒ43／ｒ13：ｒ43／ｒ23：ｒ43／ｒ33：１  ・・・（１）
を満たすようにする。つまり色ごとの合計の体積が同じになるようにすると、上述した各小径マイクロカプセル４７の半径が異なっていても発色剤の量は均等化する。
【００８５】
これによって、色ごとにソフト上での濃度補正の処理を行うことなく画像データに応じて発色処理を行うだけで適正な濃度の発色が得られるようになる。
尚、上記の個数比は、各発色剤の発色特性の違いや印刷機においてターゲットとしている濃度を実現するために、それぞれの個数に係数ｋl 、ｋ2 、ｋ3 、を掛け、上記色ごとの個数比
マゼンタ：シアン：イエロー：ブラック
が
ｋ1 ×ｒ43／ｒ13：ｋ2 ×ｒ43／ｒ23：ｋ3 ×ｒ43／ｒ33：１  ・・（２´）
を満たすようにしてもよい。
【００８６】
また、これらの式では個数比（例えば「ｒ43／ｒ13」の演算結果）が整数にならない場合があるが、一番近い整数を採用するかもしくは、より大きい整数を採用するようにする。
【実施例３】
【００８７】
ところで、上記のように一つの大径マイクロカプセル４６内の各色毎の発色剤の量が同一とした場合、また、同時に３色を発色させることを前提とした場合に、ｒl の個数ｎは
顕色剤容積＝（発色カプセル容積）−（小径１個容積）×個数×４色分
が
同時発色必要発色剤量＝（小径１個容積）×発色剤率×個数×発色色数
以上である事が必要とされる。その場合、大径マイクロカプセル４６の半径をＢｒ、発色カプセル７２の半径をＨｒ、気泡充填率が６０％であるとして
４πＨr3／３−（４πｒ13／３）×ｎ×４色
≧（４πｒ13／３）×（１−０．６）×ｎ×３色
Ｈr3  ≧  ｒ13×ｎ×（（１−０．６）×３＋４）
Ｈr3  ≧  ｒ13×ｎ×５．２
つまり
ｎ  ≦  Ｈr3／（ｒ13×５．２）・・・（２）
を満たす必要がある。
【００８８】
また他方、大径カプセル全体に占める発色剤の割合は各色とも１００×ｑ％以上であることが必要である（例えば３％＝１００×０．０３％のとき、ｑは０．０３という数値）。つまり、
４πＢr3／３×ｑ  ≦（４πｒ13／３）×（１−０．６）×ｎ
（ｑ／０．４）×Ｂr3／ｒ13  ≦  ｎ  ・・・（３）
を満たすことが必要である。以上よりｒl の個数ｎは、
（ｑ／０．４）×Ｂr3／ｒ13  ≦ｎ≦Ｈr3／（ｒ13×５．２）・・・（４）
の範囲に入ることが必要である。
【００８９】
ｒl の個数ｎが決定すればｒ2 、ｒ3 、ｒ4 の個数も容易に決定する。
この例の場合は気泡充填率を６０％としているが、其の他の充填率の場合は式３の数値が変ることで対応出来ることは容易にわかる。また各色の発色剤の量を同一として考えているが、式２´のように係数を導入した場合も同様の考えでｎの範囲を決定することは容易である。
【００９０】
ちなみに、気泡充填率をＰ（Ｐは０〜１の間の値）とした場合の式は
（Ｂr3／ｒ13）×（ｑ／１−ｐ）≦ｎ≦Ｈr3／（ｒ13×（１−ｐ）×３＋４）・・・（５）
となる事は容易に確認できる。
【００９１】
また、一般に、顕色剤量は発色剤の量の２倍以上の量が必要とされる場合も多いので、この場合は、一つの大径カプセル内の各色毎の発色剤の量が同一とした場合には、発色カプセル内の顕色剤は各発色剤の２倍以上であることが必要となってくる。
この場合に、同時に３色を発色させることを前提とした場合に、ｒl の個数ｎは、
顕色剤容積＝（発色カプセル容積）−（小径１個容積）×個数×４色分
が
同時発色が必要な発色剤量の２倍
＝（小径１個の容積）×発色剤率×個数×発色する色数×２
以上である事を必要とする。その場合、気泡充填率は６０％として
４πＨr3／３−（４πｒ13／３）×ｎ×４色
≧（４πｒ13／３）×（１−０．６）×ｎ×３色×２
Ｈr3  ≧  ｒ13×ｎ×（（１−０．６）×６＋４）
Ｈr3  ≧  ｒ13×ｎ×６．４
つまり
ｎ  ≦  Ｈr3／（ｒ13×６．４）・・・（６）
を満たす必要がある。
【００９２】
この式６と式３から、式４は
（ｑ／０．４）×Ｂr3／r13  ≦  ｎ  ≦  Ｈr3／（ｒ13×６．４）
と書き換えることができる。
このような条件を満たす大径マイクロカプセルを形成すればよい。
【００９３】
ここで、本発明における小径マイクロカプセル４７の小径カプセル壁４８を破壊するために使用する超音波について説明する。前述のようにカプセルトナーＴを発色させる際、小径マイクロカプセル４７Ｍ、４７Ｃ、４７Ｙ、４７Ｋ内の小径カプセル壁４８を超音波  ここで、本発明における小径マイクロカプセル４７の小径カプセル壁４８を破壊するたで破壊する。この場合、特定の共振周波数の超音波を照射し、小径カプセル壁４８を伸張、膨張を複数回繰り返すことによって亀裂を生じさせ、最終的に破壊に導くものである。
【００９４】
先ず、図１７に示した気泡７３を内包する小径マイクロカプセル４７のような液体中の含気カプセルには以下の特徴がある。すなわち、含気カプセルを特定条件におくことによって、非常に大きな振動を起こす。今、含気カプセルの初期半径をＲo 、液体の密度をρ、平衡時の液体圧力をＰo 、超音波による圧力をＰａ、カプセルのシェルパラメータをＳｐ、カプセル内気圧をＰｗとした時、そのカプセルの半径（Ｒｔ）の運動状態は、以下の式（７）、（８）で表現される。
【００９５】
【数１】
2004219984.tif 000003
【００９６】
上記式（７）、（８）、及び各種実験により、選択的に共振する周波数を３種、又は４種選択することによって本実施形態を実現する。
また、共振周波数は以下の式によって計算される。
＊気泡カプセルのシェルの無いときの共振周波数  ｆR
fR=1/(2π)・(4kP/ρ)1/2       k：気体の比熱定数     (９)
＊シェル付の気泡カプセルの共振周波数  ｆshell
f2shell=f2R+(2/π)・(Sp/m)                       (１０)
m=4πR3ρ                                  (１１)
図１８は、気泡半径別振幅と周波数依存性を示す図であり、上記式（１）において、小径マイクロカプセル４７Ｍ、４７Ｃ、４７Ｙのカプセル半径の変化率をカプセル毎に異ならせた時の共振周波数を表したものである。例えば、マゼンタ（Ｍ）の小径マイクロカプセル４７Ｍの初期半径をＲｙとし、シアン（Ｃ）の初期半径をＲｃとし、イエロー（Ｙ）の小径マイクロカプセル４７Ｙの初期半径をＲｙとした時、それぞれのカプセルの周波数依存性を示す。尚、同図の縦軸はカプセルの振幅（ΔＲ/Ｒo）を示す。
【００９７】
上記設定による実験を多数回繰り返すことによって、最大振幅が５０％以上膨張すると小径カプセル壁４８に亀裂が生じることが確認された。したがって、同図に示すように、膨張率が６０％を超える周波数（共振周波数）を持つ超音波を照射することによって小径カプセル壁４８を破壊し、発色剤５０と顕色剤５１を混合反応させて、発色させることができる。
【００９８】
尚、図１８では小径マイクロカプセル４７Ｍに照射する共振周波数を４７ｆ−ｍで示し、小径マイクロカプセル４７Ｃに照射する共振周波数を４７ｆ−ｃで示し、小径マイクロカプセル４７Ｙに照射する共振周波数を４７ｆ−ｙで示している。
図１９は、小径マイクロカプセル４７Ｍ、４７Ｃ、４７Ｙに、更にブラック（Ｋ）の小径マイクロカプセル４７Ｋを含む場合の特性を示す。この場合、図１９から分かるように、上記３種の共振周波数と異なる共振周波数４７ｆ−ｋの設定を行い、ブラック（Ｋ）を加えた４種の小径マイクロカプセル４７Ｍ、４７Ｃ、４７Ｙ、４７Ｋを選択的に破壊することができる。
【実施例４】
【００９９】
ところで、４つの共振周波数を用いて共振破壊させる小径マイクロカプセル４７の粒径を一定差ごとにすると、４つの小径マイクロカプセル４７の粒経と４つの共振周波数とにそれぞれ高い精度が必要になってくる。
そうすると、（ａ）各周波数の音圧特性がよりシャープであることが必要となる。また、（ｂ）最大周波数と最小周波数との差が大きくなり超音波を発生する圧電材料の製作が困難になる。加えて、（ｃ）最大周波数値が高くなり超音波を発生する圧電材料の製作が更に困難になる。このような問題が発生する。本例では、この問題を回避するために、４つの小径マイクロカプセル４７の半径に、それぞれ共通のバラツキ値を持たせて構成するようにしてある。これを、以下に第４の実施の形態として説明する。
【０１００】
図２０(a),(b) は、第４の実施の形態に係わる大径マイクロカプセル４６内の４つの小径マイクロカプセル４７の構成を説明する図である。図２０(a) に示す本例の大径マイクロカプセル４６において、その中に収容されている発色剤と気泡を内含する４つの小径マイクロカプセル４７（４７Ｙ、４７Ｍ、４７Ｃ、４７Ｋ）は、それぞれ粒径を異にするとともに、その粒子径差は一定でなくバラツキがあり、その粒径バラツキ率は４つの小径マイクロカプセル４７に共通するように構成されている。
【０１０１】
ここで、例えば、４つの小径マイクロカプセル４７それぞれの粒径半径を０．５μｍ、１．０μｍ、１．５μｍ、２．０μｍのように粒径を０．５μｍごとに一定の粒子径差とすると、単気泡の共振周波数ｆと気泡半径ｒの関係は近似的に「ｆ×ｒ＝３．２」の関係があるから、４つの小径マイクロカプセル４７を破壊する共振周波数は、それぞれ、６．４ＭＨｚ、３．２ＭＨｚ、２．１３ＭＨｚ、および１．６ＭＨｚとなり、共振周波数帯域は、６．４ＭＨｚと１．６ＭＨｚとの差４．８ＭＨｚとなって、きわめて広い周波数帯域が必要となる。また、高域共振周波数は６．４ＭＨｚであるから、きわめて高い周波数が必要となる。
【０１０２】
そこで、図２０(b) に示すように一番径の小さい小径マイクロカプセル４７をａ（半径ｒ1 ）、次に径の大きい小径マイクロカプセル４７をｂ（半径ｒ2 ）、次に径の大きい小径マイクロカプセル４７をｃ（半径ｒ3 ）、一番径の大きい小径マイクロカプセル４７をｄ（半径ｒ4 ）とし、最大カプセルｄの半径ｒ4 と最小カプセルａの半径ｒ1 との差をｗ、各カプセルａ、ｂ、ｃ、ｄの半径バラツキをｐとする。
【０１０３】
このとき、径の大きさが隣接する粒子同士で、径の小さいほう例えばカプセルａの外側へのバラツキ「ｒ1 （１＋ｐ）」と径の大きいほう例えばカプセルｂの内側へのバラツキ「ｒ2 （１−ｐ）」とが相互に入り込んで干渉するようでは問題外であるので、最大限で中間の境界線で接するものとすると、同図(b) に示すようにカプセルａとカプセルｂの最大バラツキの境界は，ｒ1 （１＋ｐ）＝ｒ2 （１−ｐ）、カプセルｂとカプセルｃの最大バラツキの境界は，ｒ2 （１＋ｐ）＝ｒ3 （１−ｐ）、カプセルｃとカプセルｄの最大バラツキの境界は，ｒ3 （１＋ｐ）＝ｒ4 （１−ｐ）である。
【０１０４】
これらから、それぞれ
【０１０５】
【数２】
2004219984.tif 000004
【０１０６】
が導かれる。そして、これらの式９、式１０、式１１と、ｗ＝ｒ4 −ｒ1 から
【０１０７】
【数３】
2004219984.tif 000005
【０１０８】
が導かれる。このことから、Ｙ、Ｍ、Ｃ、Ｋの発色剤と気泡を内包する小径マイクロカプセル４７の望ましい径は、式１３並びに式９、式１０及び式１１を満足させるような構成を基本とし、実際のバラツキは上記のｐよりもやや小さく設定すれば良いことがわかる。
例えば、４色の小径カプセルａ、ｂ、ｃ、ｄの半径バラツキを、それぞれ０．５〜０．７５μｍ、０．８〜１．１μｍ、１．２〜１．７μｍ、及び１．８〜２．６μｍとすれば良いことになる。あるいは、０．７〜０．９５μｍ、１．０〜１．３５μｍ、１．４〜１．９μｍ、及び２．０〜２．５μｍとしても良い。さらには、０．４〜０．５μｍ、０．６〜０．８μｍ、１．０〜１．４μｍ、及び１．７〜２．３μｍとするなどの構成も考えられる。
【０１０９】
図２１は、参考のため、上記のように種々に採り得る４色の小径カプセルａ、ｂ、ｃ、ｄの半径バラツキと、最大カプセルｄの半径ｒ4 と最小カプセルａの半径ｒ1 との差ｗとの関係を示す図である。同図は横軸に、最大カプセルｄの半径ｒ4 と最小カプセルａの半径ｒ1 との差ｗを示し、縦軸に４色の小径カプセルａ、ｂ、ｃ、ｄの半径バラツキを示している。
【実施例５】
【０１１０】
ところで、超音波照射による小径マイクロカプセルの共振破壊を行う場合、共振周波数は、前述したように小径カプセル壁（以下、カプセル膜という）の材質にも依存するが、粒径や弾性にも依存する。
図２２(a) は、小径マイクロカプセルのカプセル膜の粒径の変化に応じて超音波に対する共振ピークの共振周波数が変化する状態を示す図であり、同図(b) は、カプセル膜の膜弾性パラメータの変化に対応して変化する共振周波数の変化の状態を示す図である。
【０１１１】
同図(a) のグラフは、横軸に照射超音波の周波数を示し、縦軸にカプセル膜の半径方向の共振（膨張・収縮）の加速度を示している。また、同図(a) はカプセル膜の粒径１５μｍを中心とした粒径の揺らぎ（ばらつき）が、±２０％の範囲としたときの共振ピーク値の周波数の移動状態を示している。
【０１１２】
同図(a) に示すように、共振ピーク周波数は、カプセル膜の粒径の変化量が「＋２０％」から「−２０％」までの変化を示している（図では粒径の変化量を５％毎の変化で示している）。
同図(a) に示すように、カプセル膜の粒径が大きいものほど共振周波数は低くなり、逆に小さなものほど共振周波数は高くなる。また、共振点では振動波形が、真中の山が大きな小文字のｍのような形になり、これら３つの山で示すように共振速度が一挙に逆転する点を持っている。
【０１１３】
このように、±２０％の粒径ばらつきを持つ含気泡小径マイクロカプセルに於いて、粒径が変化することにより、共振ピークも変化する。一般に、発色剤入り含気泡小径マイクロカプセルの粒度分布は広く、上記のように共振ピークにばらつきが生じることは当然のことである。したがって、このままでは共振破壊の確実性が低くなり、鋭敏な共振特性を得られないばかりでなく、クロストークや発色不全などの不具合の発生が予想される。
【０１１４】
同図(b) は、コンピューターシミュレーションによる、印加周波数に対する含気泡マイクロカプセルの最大振幅値グラフを示している。同図(b) は横軸に照射超音波の周波数を示し、縦軸にカプセル膜の最大振幅値を示している。また、同図(b) は、カプセル膜の膜弾性パラメータＳp を「０」から「０．２」置きに「１．０」まで変化させたときの、それぞれの共振周波数を示している。同図(b) に示すように、カプセル膜の有する共振周波数の最大振幅値は、膜弾性パラメータＳp の値によっても変化することが判明する。
【０１１５】
図２３(a) は、コンピューターシミュレーションによる共振周波数とカプセル膜の粒径との関係を示す特性図であり、同図(b) は、理想的とする共振周波数とカプセル膜粒径との関係特性を示す図である。尚、同図(a),(b) は、横軸に照射超音波の周波数を示し、縦軸にカプセル粒子半径（カプセル膜の半径）の静止状態に対する共振時の最大膨張・収縮率を示している。
【０１１６】
同図(a) の凡例で、特性図のシミュレーションパラメータとして例えば最上段に実線に続いて示す「４．０μｍ７５％１５０００００」となっている「４．０μｍ」は基本の粒子半径が４μｍであることを示し、次の「７５％」は基本粒子半径の７５％の値つまリ３μｍの粒子半径のカプセル振動であることを示し、その次の「１５０００００」は粒径の１５０００００倍がＳp 値となる（つまり３μｍの場合はＳp ＝４．５）ことを示している。
【０１１７】
なお、同図(a) には「４．０μｍ」の次の値として全部で「７５％」〜「１２５％」までが示されているが、これは基本粒子半径の４μｍに対し±２５％のばらつきで粒子径が分布している場合を想定して設定されたものである。
また、凡例では、実線の次に示す数値の最後には粒径に比例するＳp 値を算定するための「１５０００００」が示されているのに対し、下方の破線の次に示す数値の後方には粒径に比例するＳp 値を算定するための数値が示されていないが、これは粒径によらずＳp 値が一定であることを示している。また、グラフの実線と破線は、凡例の実線と破線の次に示される上記のパラメータに対応して表される特性図である。
【０１１８】
この図では、粒子半径が７５％のものから１２５％のもまでの共振ピークの存在範囲が狭ければ狭いほど良いことになるが、このグラフでは、実線のものと点線のものとの差は２０％程度となる効果が確認された。これは、粒径に対するＳp の傾きを大きく取れば取るほど、Ｓp 自体の値も高い値になり、Ｓp に対する共振周波数の変化量も大きな領域にいくことに拠っている。
【０１１９】
同図(b) に示すように、粒子半径のばらつきに拘わり無く共振時の最大膨張・収縮率が一点に集中することが理想的であることは言うまでもない。
そこで、本例では、カプセル膜の粒径の大きさに応じて補正を行い、粒径による共振周波数の変動を抑え込むようにする。本例では、含気泡小径マイクロカプセルの振動を記述する式としては、下式を用いる。
【０１２０】
【数４】
2004219984.tif 000006
【０１２１】
ここで、Ｒ：気泡径（瞬時値）、Ｒ0 ：気泡径（静止状態）、Ｒc ：カプセル径（瞬時値）、Ｒc0：カプセル径（静止状態）、Ｃ：音速、ρ0 ：周囲媒質密度、Ｐg0：内部ガス圧、Ｐv ：蒸気圧、Ｐ0 ：大気圧、σ：表面張力係数、Γ：比熱比、μ：粘性係数、Ｖl ：色素量（体積）、Ｓp ：膜弾性パラメータである。
【０１２２】
計算機を用いて、上記の式（１４）を解くと、外部音場による振幅挙動の周波数依存性を求めることができる。
共振周波数は上式（１４）に含まれる物理量それぞれに依存するので、本例においては、それらの物理量と含気泡小径マイクロカプセルの粒径とを関連づけることにより、共振周波数を狭帯域化する。
【実施例６】
【０１２３】
上記のように、式（１４）に含まれる物理量と含気泡小径マイクロカプセルの粒径（カプセル膜の粒径）とを関連づけて粒径にばらつきのある含気泡小径マイクロカプセルの共振周波数を狭帯域化するには、先ず、上記の物理量に対してカプセル膜の粒径と関連づけた補正を行うに際し、下記の式に基づいて直線的に補正を行う。
【０１２４】
【数５】
2004219984.tif 000007
【０１２５】
ただし、Ｘ＝最初の物理量、Ｘ´＝補正後の物理量、ξは実験結果から設定される補正の強度を示す係数（ξ＝０は、補正の場合）である。
ところで、一般に、カプセル膜の膜厚（ｔ）は、その膜材質量（ｗ）と芯材質量（ｃ）の比によって下記に示す式のようにして求めることができることが知られている。
【０１２６】
【数６】
2004219984.tif 000008
【０１２７】
上記の式（１６）で、ｃ＝（４／３）π（Ｌ−ｔ）＾３、ｗ＝（４／３）π（Ｌ＾３−（Ｌ−ｔ）＾３）、ｔ＝Ｌ（１−（ｃ／（ｃ＋ｗ））＾（１／３））であり、Ｌはカプセル膜の半径である。
図２４(a) は、上記の式（１６）で表される条件で調整して作成された含気泡小径マイクロカプセルの径と膜厚の寸法関係を模式的に示す図であり、同図(b) は、その膜厚をアッシングにより削減して径の大きさを減少させる状態を模式的に示す図である。なお、同図(a) に示すように、ここでは、Ｒはカプセル膜の内半径を示している。
【０１２８】
ここで上記の式（１６）は、ｔ（膜厚）がＲ（内半径）の一次関数となることを示しているが、この式（１６）では、ｔは常に原点を通過することになるため例えば図２３(a) に示したように、同図(b) のような所望の制御が十分には出来ないことが考えられる。
そこで、上記の式（１６）のような条件で図２４(a) のように作成された含気泡小径マイクロカプセルの表面を、プラズマアッシヤー等で、図２４(b) に示すように、均一にアッシングすることにより膜厚を変化させるようにする。
【０１２９】
尚、アッシングとは、半導体製造などで、例えばフォトリソグラフィーロセスにおいて現像後のスカムと呼ばれる余分な電子ビームレジストなどの残留物形成されている状態となったような場合に、これを除去する手法として使われるもので、例えばヘリコン波エッチング装置などを用い、そのプラズマチャンバー内で、主として磁界中でプラズマ化した例えば酸素などのガスを吹き付けることにより半物理的・半化学的な反応によって高分子材をその表面から順次極薄に削除していく技術である。
【０１３０】
図２４(b) に示すように、アッシングにより削減する膜厚をｄとして、次式
【０１３１】
【数７】
2004219984.tif 000009
【０１３２】
を用いることにする。前述の式（１５）において、α≡Ｒ／Ｒ0 として、ξについて解くと、次式
【０１３３】
【数８】
2004219984.tif 000010
【０１３４】
が得られる。ここで、Ｓp0：中心Ｓp 値、Ｒ0 ：中心粒子半径、Ｅ：膜材質のヤング率、μ：膜材質のポアソン比、である。上記の式（１８）から、ｄは、
【０１３５】
【数９】
2004219984.tif 000011
【０１３６】
となる。膜劣化を生じない条件内で膜厚をｄだけアッシングすればよい。これで、制御の中心を任意の点にもってくることができる。
本例では、芯材と壁材の比率を６８．３２、膜材質のヤング率を６０ＭＰａとなるように調整した図２４(a) に示すような含気泡小径マイクロカプセルを、そのカプセル膜をｄ＝０．３３μｍだけ削る目的でプラズマチャンバー内で、図２４(b) に示すように一定時間アッシングした。
【０１３７】
図２５は、上記のアッシング実施後の共振実験の結果を示すグラフである。条件は、凡例に示すように、実線：３．０μｍ／Ｓp ＝０９（Ｓｉｍ）、△：３．０μｍ／Ｓp ＝０９、破線：４．０μｍ／Ｓp ＝２４（Ｓｉｍ）、×：４．０μｍ／Ｓp ＝２４、Ｃ：芯材（ｃｏｒｅ）の体積パーセンテージ、Ｗ：壁材（ｗａｌｌ）の体積パーセンテージ、ｄ：アッシング膜厚、である。また、カプセル膜の半径：３．０μｍ、Ｓp ：９［Ｎ／ｍ］、（ｓｉｍ）：シミュレーションによる計算曲線、である。
【０１３８】
図２５に示すように、いくつかの含気泡小径マイクロカプセルにおいて、共振周波数の一致が見られた。これにより、膜厚補正による効果が実証されたことになる。
図２６(a) 〜(f) は、膜厚補正の効果を予測したシミュレーションの結果を示す図であり、カプセル膜の粒径が±２０％変化した場合の振幅の周波数特性がどう変化するかを、前述の式（１５）においてＸ´＝ｔ´、Ｘ＝ｔとした補正式を用い、補正の重みパラメータとして導入したξの値を種々に変えて示したものである。尚、同図(a) 〜(f) は、いずれも横軸に外部音場の周波数、縦軸にカプセル膜の振動加速度を示している。
【０１３９】
また、同図(a) 〜(f) において、同図(a) はξ＝−４、同図(b) はξ＝０、同図(c) はξ＝１、同図(d) はξ＝２、同図(e) はξ＝２．５、同図(f) はξ＝３の場合の周波数特性を示している。
同図(a) 〜(f) に示す周波数特性において、代表的に同図(f) の場合を例にとって説明すると、色素カプセルＡ、色素カプセルＢ、色素カプセルＣとして示す色違いのグラフ（藍色、マゼンタ、黄色、であるが同図はモノクロであるため定かでない）はそれぞれ、異なる粒子半径を持つように調整された発色の異なる含気泡小径マイクロカプセルを示して  これらの色素カプセルＡ、色素カプセルＢ、色素カプセルＣに含有される発色剤としては、それぞれ、マゼンタ、シアン、イエローの発色剤のいずれかが割り当てられる。同図(a) 〜(f) に示すように、ξの値によって、周波数特性のばらつき度合いが異なり、ξ＝２．５（同図(e) ）近辺で最もピーク値のばらつきが少ないことから、この付近に最適値があることがわかる。
【０１４０】
逆にξ≦１（同図(a),(b),(c) ）では、ピーク値のばらつきが大きく、隣接の特性曲線のピーク値と重なる部分があり、これでは、共振周波数が照射超音波と一致しない発色不全となるカプセル膜の存在が予想される。なかでも、ξ≦０（同図(b) ）では、色素カプセルＡ、色素カプセルＢ、色素カプセルＣの特性曲線に明確な重なりが生じていることから、クロストークの発生が予測される。
【０１４１】
いずれにしても、適正は補正係数を設定することによって、粒径ばらつきに対する振動特性が改善されることが明らかとなった。
図２７(a),(b) は、含気泡小径マイクロカプセルの粒径とカプセル膜の膜厚との依存性について示す図であり、補正前の膜厚ｔ0 と補正後の膜厚ｔ0'との間の関連を図示したものである。同図において、製造ばらつきにより、カプセル膜の半径Ｒ0 がＲ0'となった場合、カプセル膜の膜厚を上述した一次補正式（式（１５））に従って、物理量Ｘ及びＸ´を補正前の膜厚ｔ0 と補正後の膜厚ｔ0'に置き換えて、厚みを変化させれば、ξの値によって共振点のばらつきを制御できる。
【０１４２】
すなわち最適なξを求めることにより、含気泡小径マイクロカプセルの半径Ｒ0 〜Ｒ0'のような粒径ばらつきに起因した共振点のばらつきを、所望の一定周波数に抑え込み、このような半径Ｒ0 〜Ｒ0'の粒径ばらつきのある特定の色を発色する含気泡小径マイクロカプセルを全て共振させて破壊することができる。
【０１４３】
このように、本例では、補正は線形補正（一次補正）で行われる。
【実施例７】
【０１４４】
ところで、共振周波数は、非圧縮性媒質中のマイクロカプセルの場合には、下記の式
【０１４５】
【数１０】
2004219984.tif 000012
【０１４６】
によって与えられることが良く知られている。上記の式（２０）において、Ｒ0 のばらつきをαＲ0 として、下記の式
【０１４７】
【数１１】
2004219984.tif 000013
【０１４８】
のように変形する。上記の式（２１）において、ばらつきαに依らず共振周波数ｆresが固定値となるように物理量を変化させることで、下記の補正式
【０１４９】
【数１２】
2004219984.tif 000014
【０１５０】
を得ることができる。
図２８は、上記の式（２２）による内圧による補正を説明する図であり、同図は、カプセル膜の粒径ばらつきとして各含気泡小径マイクロカプセルがα倍の粒径を持つ場合での内圧Ｐg0に対する補正を模式的に示している。同図において、上記の式（２２）に示すように、粒径がα倍大きな粒子に対して共振周波数を変化させないようにするには、内圧をＰgO´とする必要があることが分かる。
【実施例８】
【０１５１】
ところで、前述した図２２(b) にも示したように、共振周波数がカプセル膜の粒径の他に、膜弾性パラメータ（膜応力係数）Ｓp にも依存し、このＳp の増加は共振周波数の高周波化をもたらすことがわかっている。
このような場合、カプセル膜の膜弾性パラメータＳp による一次式による補正では、前述の一般式（１５）の物理量Ｘ及びＸ´に、補正前の膜弾性パラメータＳp 及び補正後の膜弾性パラメータＳp'を当てはめて、補正式は以下のようになる。
【０１５２】
【数１３】
2004219984.tif 000015
【０１５３】
同様に、本例では、３次補正式の例としては下記の式を挙げることができる。
【０１５４】
【数１４】
2004219984.tif 000016
【０１５５】
尚、上記の３次補正の式（２４）は、共振周波数の式である一般式（１５）から逆算される高次の補正式である。
図２９(a),(b) は、上記の式（２４）による高次補正を行った場合と行わない場合の比較図であり、カプセル膜の共振特性を、カプセル壁（カプセル膜）の膨張率で表している。同図(a),(b) は、グラフに示すように±１５０％の範囲でカプセル壁（カプセル膜）の粒径をばらつかせて共振ピーク点を描き出したものである。
【０１５６】
同図(a) に示す補正無しの状態では、６５ＭＨｚほどの幅で共振ピークのばらつきがあるが、同図(b) に示す補正後の状態では、共振ピークのばらつきは、上記の６５ＭＨｚの１／１０以下に抑えられている。
図３０(a),(b) は、同じく式（２４）による高次補正を行った場合と行わない場合の比較図であり、カプセル膜の共振特性を、カプセル壁（カプセル膜）の膨張加速度で表している。同図(a),(b) も、グラフに示すように±１５０％の範囲でカプセル壁（カプセル膜）の粒径をばらつかせて共振ピーク点を描き出したものである。
【０１５７】
この場合も、同図(a) に示す補正無しの状態では、６５ＭＨｚほどの幅で共振ピークのばらつきがあるが、同図(b) に示す補正後の状態では、共振ピークのばらつきは、上記の６５ＭＨｚの１／１０以下に抑えられている。
このように、本例では高次の補正式によってカプセル膜の粒径ばらつきに対して補正を行い、共振特性のピーク値を狭い範囲に収斂させるようにしている。
【実施例９】
【０１５８】
ところで、膜弾性パラメータＳp は、下記の式のように表すことが出来る。
【０１５９】
【数１５】
2004219984.tif 000017
【０１６０】
ここで、Ｅ：膜材質のヤング率、μ：膜材質のポアッソン比、ｔ：カプセル膜の膜厚である。この式（２５）における膜厚ｔによる補正式は、次のように表すことができる。
【０１６１】
【数１６】
2004219984.tif 000018
【０１６２】
上記の式（２６）は、一般式（１５）において、物理量Ｘ及びＸ´が膜厚ｔ及びｔ´に置き換えられたものとみることができる。上記の式（２６）で、ｔ：カプセル膜の膜厚のターゲット値、ｔ´：カプセル膜の補正後の膜厚、ξ：補正係数、α：粒径ばらつき比、である。
【０１６３】
前述の図２６(a) 〜(f) に示した膜厚補正の効果予測シミュレーションのグラフは、上記の式（２６）を用いてシミュレーションしたものである。すなわち、カプセル膜の粒径がばらついた場合の振動特性は、図２６(a) 〜(f) のようになり、同図(e) により、振動特性のピーク、すなわち共振周波数は、ある値のξの下で一定値となる。
【０１６４】
このように３次式で近似した場合、より広い粒径ばらつきを持つ含気泡小径マイクロカプセルに対応する補正を行うことが出来る。その場合、例として次のような式による補正が考えられる。
【０１６５】
【数１７】
2004219984.tif 000019
【０１６６】
一方、ヤング率に対しては、
【０１６７】
【数１８】
2004219984.tif 000020
【０１６８】
となる。
このように、上述した実施例５〜９によれば、カプセル膜の膜応力に粒径との依存性を持たせることにより、粒径に依存した共振周波数のばらつきを狭い範囲に抑え込み、これによって鋭敏な共振性を得ることにより、発色不全やクロストークを防止することが出来る。
【０１６９】
また、上記のようにカプセル膜の材質のＳp を変化させることによって共振周波数のばらつきを抑え込むばかりでなく、この他に、カプセル膜内の気泡ガス圧力Ｐ0 を変化させる方法は図２８に示した通りである。
【図面の簡単な説明】
【０１７０】
【図１】第１の実施の形態としてのカラー画像形成装置の全体構成図である。
【図２】基本形態のカラー画像形成装置の画像形成部の拡大図である。
【図３】画像形成部のカプセルトナーホッパ内に収容されるマイクロカプセルトナーの構造を示す図である。
【図４】マイクロカプセルトナーに内包されている小径マイクロカプセルの構造を説明する図である。
【図５】電源及び制御部における制御部の制御回路の構成を説明する図である。
【図６】制御回路の印字制御部の具体的な回路ブロックを示す図である。
【図７】カラー画像形成装置による現像処理及び以後の処理を模式的に示す図である。
【図８】(a),(b),(c) はマイクロカプセルトナーが超音波ラインヘッドによって超音波照射を受けて選択的に発色する原理を説明する図である。
【図９】超音波ラインヘッドによって超音波発振が行われる際のタイムチャートを示す図である。
【図１０】(a),(b),(c) は超音波ラインヘッドの配設位置の種々の例を示す図である。
【図１１】超音波ラインヘッドの外観斜視図である。
【図１２】(a) は超音波ラインヘッドの上面図、(b) は個別印加電極の上面図、(c) は(b) のＤ−Ｄ´矢視断面図、(d) は(c) のＥ−Ｅ´矢視断面図である。
【図１３】主走査方向（Ｘ方向）に配設された超音波素子とこの超音波素子から出力される超音波の集束位置の関係を示す図である。
【図１４】超音波素子の配設構成の一部を拡大して示す図である。
【図１５】顕色剤が各小径カプセルの周面に位置するのではなく、保持層内に混入されている状態を示す図である。
【図１６】小径カプセル壁の内部に気泡が封入されている構成を説明する図である。
【図１７】第２および第３の実施形態に係わるマイクロカプセルトナーの構成を模式的に示す図である。
【図１８】３色の小径カプセルを含む場合の気泡半径別振幅と周波数依存性を示す図である。
【図１９】小径カプセルに更にブラック（Ｋ）を加えた４色の小径カプセルを含む場合の特性を示す図である。
【図２０】(a),(b) は第４の実施の形態に係わる大径マイクロカプセル４６内の４つの小径マイクロカプセル４７の構成を説明する図である。
【図２１】種々に採り得る４色の小径カプセルの半径バラツキと最大カプセルの半径と最小カプセルの半径との差との関係を示す図である。
【図２２】(a) は小径マイクロカプセルのカプセル壁の粒径が±２０％変化した場合の共振周波数の変化の状態を示す図、(b) はカプセル壁の膜弾性パラメータの変化に対応して変化する共振周波数の変化の状態を示す図である。
【図２３】(a) はコンピューターシミュレーションによる共振周波数とカプセル膜の粒径との関係を示す特性図、(b) は共振周波数とカプセル膜粒径との理想的とする関係特性を示す図である。
【図２４】(a) は式（１６）で表される条件で調整して作成された含気泡小径マイクロカプセルの径と膜厚の寸法関係を模式的に示す図、(b) はその膜厚を式（１７）で示す条件でアッシングにより削減して径の大きさを減少させる状態を模式的に示す図である。
【図２５】アッシング実施後の共振実験の結果を示すグラフである。
【図２６】(a) 〜(f) はカプセル膜の粒径が±２０％変化した場合の膜厚補正の効果を予測したシミュレーションの結果を示す図である。
【図２７】(a),(b) は含気泡小径マイクロカプセルの粒径とカプセル膜の膜厚との依存性について示す図である。
【図２８】式（２２）により内圧による補正を説明する図である。
【図２９】(a),(b) は式（２４）による高次補正を行った場合と行わない場合の共振によるカプセル壁膨張率の比較図である。
【図３０】(a),(b) は式（２４）による高次補正を行った場合と行わない場合の共振によるカプセル壁膨張加速度の比較図である。
【図３１】従来のタンデム方式のカラー画像形成装置の構成例を説明する図である。
【符号の説明】
【０１７１】
１Ｍ、１Ｃ、１Ｙ、１Ｋ  画像形成部
２Ｍ、２Ｃ、２Ｙ、２Ｋ  現像器
３Ｍ、３Ｃ、３Ｙ、３Ｋ  光書込ヘッド
４Ｍ、４Ｃ、４Ｙ、４Ｋ  感光体ドラム
５    搬送ベルト
Ｐ    記録紙
６    熱定着器
１５  カラー画像形成装置
１６  画像形成部
１７  給紙部
１８  用紙搬送部
１９  電源及び制御部
２１  感光体ドラム
２２  光書込ヘッド
２３  カプセルトナーホッパ
２４  超音波ラインヘッド
２５  給紙カセット
２６  給紙コロ
２７  転写部
２８  定着器
２９  排紙ローラ
３１  用紙スタッカ
３２  電源部
３３  制御部（制御回路）
３４  帯電ローラ
３５  カプセルトナー現像ローラ
３６  転写ローラ
３７  クリーナ
Ｔ    カプセルトナー
３８  攪拌部材
３９  カプセルトナー供給ローラ
４１  中間転写ベルト
４２  収容ローラ
４３  対向ローラ
４４  転写ローラ
４５  ベルトクリーナ
４６  大径マイクロカプセル
４７（４７Ｍ、４７Ｃ、４７Ｙ、４７Ｋ）  小径マイクロカプセル
４８  小径カプセル壁
４９  保持層
５０  発色剤
５１  顕色剤
５２  インターフェース（Ｉ/Ｆ）
５３  印字制御部
５４  ＣＰＵ
５５  ＲＡＭ
５６  ＲＯＭ
５７  ＲＧＢ入力
５８  操作パネル
５９  プリンタコントローラ
６０  印字部
６１  主走査/副走査制御回路
６２  論理和回路
６３  発振回路
６４Ｍ  マゼンタ発色制御回路
６４Ｃ  シアン発色制御回路
６４Ｙ  イエロー発色制御回路
６４Ｋ  ブラック発色制御回路
６５  担持体
６６−１  音響レンズ
６６−２  音響インピーダンス整合層
６６−３  個別印加電極
６６−３−１  個別配線
６６−４  超音波素子
６６−５  共通電極（アース）
６８  殻
６９  気泡
７１  保護層
７２  発色カプセル
７３  気泡
【図１】
2004219984.tif 000021
【図２】
2004219984.tif 000022
【図３】
2004219984.tif 000023
【図４】
2004219984.tif 000024
【図５】
2004219984.tif 000025
【図６】
2004219984.tif 000026
【図７】
2004219984.tif 000027
【図８】
2004219984.tif 000028
【図９】
2004219984.tif 000029
【図１０】
2004219984.tif 000030
【図１１】
2004219984.tif 000031
【図１２】
2004219984.tif 000032
【図１３】
2004219984.tif 000033
【図１４】
2004219984.tif 000034
【図１５】
2004219984.tif 000035
【図１６】
2004219984.tif 000036
【図１７】
2004219984.tif 000037
【図１８】
2004219984.tif 000038
【図１９】
2004219984.tif 000039
【図２０】
2004219984.tif 000040
【図２１】
2004219984.tif 000041
【図２２】
2004219984.tif 000042
【図２３】
2004219984.tif 000043
【図２４】
2004219984.tif 000044
【図２５】
2004219984.tif 000045
【図２６】
2004219984.tif 000046
【図２７】
2004219984.tif 000047
【図２８】
2004219984.tif 000048
【図２９】
2004219984.tif 000049
【図３０】
2004219984.tif 000050
【図３１】
2004219984.tif 000051